(57)【要約】【課題】輝度分布幅を狭めることなく面状光源の正面輝度を向上し、液晶表示ユニットなどの被照明体をより明るく照明できる面状光源装置を提供する。【解決手段】面状光源装置は、出射面５ｂに垂直な軸に対して４５°以上の広角で主たる出射光Ｌ１が出射する導光板５と、斜め方向から入射した入射光Ｌ１を入射面の面方向よりも入射面に対して垂直方向に強く散乱させて透過させる異方性拡散シート７と、異方性拡散シートの光透過側に凸プリズム列８ａを向けて配置され、透過光Ｌ２を正面方向に集光するための第１のプリズムシート８とを備えている。異方性拡散シートは、連続相１７と平均アスペクト比が１より大きな粒子状分散相２７とを有し、導光板５の出射面５ａに対する主たる出射光リ１の投影軸をＸ軸としたとき、粒子状分散相の長軸方向をＸ軸方向に向けて配設されている。【選択図】図１
2008021527.tif 000002
【特許請求の範囲】
【請求項１】
光が出射する出射面を有し、かつ主たる出射光が、出射面に垂直な軸に対して４５°以上の広角で出射する導光板と、この導光板の出射面側に配置され、斜め方向から入射した入射光を入射面の面方向よりも入射面に対して垂直方向に強く散乱させて透過させるための異方性拡散シートと、この異方性拡散シートの光透過面側に凸プリズム列を向けて配置され、かつ透過光を正面方向に集光するための第１のプリズムシートとを備えている面状光源装置。
【請求項２】
主たる出射光が、出射面に垂直な軸に対して互いに反対方向に出射する請求項１記載の面状光源装置。
【請求項３】
異方性拡散シートが、互いに屈折率が異なる連続相と粒子状分散相とを有し、かつ前記粒子状分散相の平均アスペクト比が１より大きく、導光板の出射面に対する主たる出射光の投影軸をＸ軸としたとき、粒子状分散相の長軸方向をＸ軸方向に向けて配設されている請求項２記載の面状光源装置。
【請求項４】
出射面からの光を広角に散乱させるための微小な凹凸部が出射面と反対側の底面に形成された導光板と、
この導光板の側部及び／又は底部に配設された管状又は棒状光源と、
この光源の側方及び前記導光板の底部に配設されたリフレクタ手段と、
散乱角θと散乱光強度Ｆとの関係を示す散乱特性Ｆ（θ）において、シートのＸ軸方向の散乱特性をＦｘ（θ）、Ｘ軸方向に対してシート面内で直交するＹ軸方向の散乱特性をＦｙ（θ）としたとき、異方性拡散シートが、散乱角θ＝１８°で、１０００≧Ｆｙ（θ）／Ｆｘ（θ）≧１．５の関係式を充足し、かつ光を拡散するヘイズ度が５０〜９５％である異方性拡散シートとを備えており、
異方性拡散シートのＸ軸方向が導光板の出射面に対する主たる出射光の投影軸に沿って配設されている請求項１記載の面状光源装置。
【請求項５】
導光板と異方性拡散シートとの間、及び異方性拡散シートとプリズムシートの間のうち少なくとも一方の間に、導光板に対して凸面を向けて第２のプリズムシートが介在する請求項１記載の面状光源装置。
【請求項６】
第１のプリズムシート上に、さらに、プリズムシート、偏光変換型輝度上昇シート及び視野制限シートから選択された少なくとも一種のシートが配置されている請求項１又は４記載の面状光源装置。
【請求項７】
出射面に対する主たる出射光の投影軸が、方形状の面状光源の辺方向にほぼ一致している請求項１記載の面状光源装置。
【請求項８】
異方性拡散シートが、斜め方向から入射した入射光を入射面の面方向よりも入射面に対して垂直方向に強く散乱させて透過させるための光拡散層（１）、この光拡散層の少なくとも一方の面に積層された透明樹脂層（２）とで構成されている請求項１記載の面状光源装置。
【請求項９】
異方性拡散フィルムの表面が粗面化されている請求項１記載の面状光源装置。
【発明の詳細な説明】
【技術分野】
【０００１】
本発明は、バックライト型表示装置（液晶表示装置などの画像表示装置）において、正面輝度が向上し、かつ斜めから見ても輝度の減衰が少ない面状光源装置に関する。
【背景技術】
【０００２】
バックライト型表示装置（液晶表示装置など）では、表示パネル（液晶表示モジュールなど）を裏面から照明するため、面状光源ユニット（又はバックライトユニット）が利用されている。この面状光源装置には、光を均一化し、かつ液晶表示装置の正面の輝度を高めるため、導光板、拡散シートやプリズムシート、輝度向上シート（反射型偏向板ほか）などが使用されている。
【０００３】
例えば、図１１に示される面状光源装置は、蛍光管（冷陰極管）などの管状光源７１と、この管状光源に側面を隣接させて配設され、かつ管状光源からの光を表示パネルに導くための導光板７４と、この導光板７４の出射面（又は前面）に配設された拡散板７３と、前記導光板の裏面側に配設された反射板７５とで構成されている。なお、前記導光板７４の厚みは管状光源７１側が大きくなっており、管状光源７１からの光は、導光板７４で案内されつつ、反射板７５で反射されて導光板７４の出射面（前面）から出射し、前記拡散板７３で拡散された後、この拡散板に積層された表示ユニット（図示せず）に入射する。そして、前記導光板７４の下部には、光を広く放射状に散乱させるため、白色散乱体を点状に規則的に配列した光散乱ドットが形成されている。
【０００４】
また、最近は、蛍光管（冷陰極管）に代えて、発光ダイオードを棒状に配置した棒状発光体を用いる場合が多くなっている。さらに、最近は、点状に配列した白色散乱体に代えて、導光板の下部に形成した凹凸部を利用し、凹凸部での反射により導光板からの出射特性を設計する場合も多くなっている。さらには、液晶テレビの大型化に伴って、導光板の下に光源を配置する面状光源が開発されている。
【０００５】
このような面状光源は、正面方向からみたときできるだけ明るいことを要望されるとともに、斜め方向からみたときもある程度明るいことが要望されている。
【０００６】
特開２００４−１０３３３５号公報（特許文献１）には、少なくとも１つの管状光源と、この管状光源からの光を側面から入射させて出射面から前方へ出射させるための導光板と、前記管状光源の側方及び前記導光板の裏面側に配設され、かつ光源からの光を前記導光板の前記側面側及び出射面側に反射させるためのリフレクタ手段と、前記側面とほぼ平行に凹凸プリズム列が延び、かつ凸部が導光板方向に向けて配設されたプリズムシートと、前記出射面と前記プリズムシートとの間に介在する異方性光拡散フィルムとを備えている面状光源装置が開示されている。この文献には、プリズムシートが、導光板の出射面と異方性光拡散フィルムとの間に介在すること、導光板の側面方向に対してほぼ直交する方向に延出する凹凸プリズム列が、導光板の出射面および裏面のうち少なくとも一方の面に形成されていること、異方性光拡散フィルムが、散乱角θと散乱光強度Ｆとの関係を示す散乱特性Ｆ（θ）において、フィルムのＸ軸方向の散乱特性をＦｘ（θ）、Ｙ軸方向の散乱特性をＦｙ（θ）としたとき、θ＝４〜３０°の範囲で、Ｆｙ（θ）／Ｆｘ（θ）≧１．０１の関係式を充足することも記載されている。このような面状光源では、管状光源を用いても被照明体を全体に亘り均一に照明でき、斜め（水平方向又は水平及び上下方向）から見ても輝度の変化を少なくできる。
【０００７】
しかし、上記構造の面状光源では、特定の角度では輝度が高いものの、正面輝度における高輝度域の分布幅が狭くなり、全体として輝度レベルが低下する場合がある。
【特許文献１】特開２００４−１０３３３５号公報（特許請求の範囲、図１）
【発明の開示】
【発明が解決しようとする課題】
【０００８】
従って、本発明の目的は、正面輝度レベルを全体として向上でき、液晶表示ユニットなどの被照明体をより明るく照明できる面状光源装置を提供することにある。
【０００９】
本発明の他の目的は、輝度分布幅を狭めることなく、斜め方向でも輝度レベルを向上できる面状光源装置を提供することにある。
【課題を解決するための手段】
【００１０】
本発明者は、前記課題を達成するため鋭意検討の結果、導光板の出射面から出射面の垂直方向に対して主たる出射光が広角で出射させ、この出射光を異方性拡散シートで異方的に出射面に対して垂直方向に強く散乱させて透過させ、この散乱光をプリズムレンズで正面方向に集光させると、輝度の分布幅を狭めることなく、正面輝度レベルを向上できることを見いだし、本発明を完成した。
【００１１】
すなわち、本発明の面状光源装置は、光が出射する出射面を有し、かつ主たる出射光が、出射面に垂直な軸に対して４５°以上の広角で出射する導光板と、この導光板の出射面側に配置され、斜め方向から入射した入射光を入射面の面方向よりも入射面に対して垂直方向に強く散乱させて透過させるための異方性拡散シートと、この異方性拡散シートの光透過面側に凸プリズム列を向けて配置され、かつ透過光を正面方向に集光するための第１のプリズムシートとを備えている。
【００１２】
このような装置では、異方性拡散シートは、導光板からの主たる出射光に対して、適度な偏向、全反射及び散乱機能を示し、導光板からの主たる出射光を凸プリズムシートにより正面方向に有効に集光させるのに有用である。すなわち、異方性拡散シート面に垂直方向に入射した入射光が強く散乱される方向に対して直交する方向に、主たる出射光が異方性拡散シートに入射角４５°以上の角度で入射したとき、多重散乱により、入射光は入射角度と同じ角度では透過せず、偏向し、異方性拡散シート面の垂直方向に対して小さな角度で出射する。また、多重散乱により、異方性拡散シート内でより広角に散乱された光が全反射すると、この全反射光は反射板で回帰し、再利用され輝度の向上に寄与する。そのため、凸プリズムシートにより正面方向に集光する光の成分を、異方性拡散シートにより増加させることができ、正面輝度を向上できる。しかも、通常の等方拡散シートと異なり、種々の方向に拡散せず、再帰作用がないため、その輝度分布をほとんど狭めることなく輝度レベルを向上できる。このように、正面輝度及び斜めからみたときの明るさ、すなわちその輝度分布をほとんど狭めることなく輝度レベルを向上でき、液晶表示ユニットなどの被照明体をより明るく照明できる。
【００１３】
本発明の面状光源装置は、光源からの光を案内し、出射面から主たる出射光を所定の角度で出射させるための導光板を有している。この導光板のうち出射面と反対側の底面には、出射面からの光を広角に散乱させるための微小な凹凸部を形成してもよい。
【００１４】
光源としては、少なくとも１つの管状光源又は棒状光源が利用でき、この光源からの光は導光板の側面及び／又は下面から入射する。換言すれば、導光板の側部及び／又は底部には管状又は棒状光源が配設されている。通常、導光板のうち少なくとも一方の側面に管状光源又は棒状光源が配置されているか、又は導光板の出射面に対して反対側に管状光源又は棒状光源が配置されている。光源の側方及び前記導光板の底部には、通常、リフレクタ手段が配設されており、光源又は導光板からの反射光を前記導光板に再度入射させている。
【００１５】
導光板は、主たる出射光を、導光板の出射面の垂直な軸に対し４５°以上（すなわち、出射面からの角度４５°以内）の広角で前方へ出射する。主たる出射光は、出射面に垂直な軸に対して、一方の方向に出射してもよく、互いに反対方向（極座標において、２方向）に出射してもよい。例えば、導光板は、主たる出射光として、出射面に垂直な軸に対して互いに正反対側にも同等の強度を有する出射光を出射してもよい。このような出射光を正面方向の輝度に関与させるため、導光板の出射面側には、出射面に対する主たる出射光の投影軸（出射面の面方向、又は出射面の面方向のうち前記投影軸方向）に対してほぼ垂直方向に強く光を散乱し、主たる出射光の投影軸方向（出射面の面方向、又は出射面の面方向のうち前記投影軸方向）にはあまり強く散乱しない異方性拡散シートを配置される。
【００１６】
この異方性拡散シートは、少なくとも異方性光散乱層で構成され、この異方性光拡散層は、斜め方向から入射した入射光を入射面の面方向よりも入射面に対して垂直方向に強く散乱させて透過させる。このような異方性光拡散層は、互いに屈折率が異なる連続相と粒子状分散相とを有し、かつ前記粒子状分散相の平均アスペクト比が１より大きく、粒子状分散相の長軸方向が一方の方向に配向している。異方性拡散シートは、光拡散層を保護するため、前記光拡散層（１）と、この光拡散層の少なくとも一方の面に積層された透明樹脂層（２）とで構成してもよい。光拡散層（１）とこの光拡散層の両面に積層された透明樹脂層（２）とで構成された２種３層構造とすれば、散乱粒子の脱落や光拡散層の化学的安定性の面から好ましい。
【００１７】
異方性光散乱層又は異方性拡散シートは、散乱角θと散乱光強度Ｆとの関係を示す散乱特性Ｆ（θ）において、シートのＸ軸方向の散乱特性をＦｘ（θ）、Ｘ軸方向に対してシート面内で直交するＹ軸方向の散乱特性をＦｙ（θ）としたとき、異方性拡散シートが、散乱角θ＝１８°で、１０００≧Ｆｙ（θ）／Ｆｘ（θ）≧１．５の関係式を充足し、かつ光を拡散するヘイズ度が５０〜９５％であってもよい。なお、異方性拡散シートの異方性が高すぎると、偏向効果が少なくなり、かつ散乱が強すぎ、正面輝度の向上を達成できなくなり、異方性が低すぎると光散乱が強すぎ、輝度分布の幅が狭くなる。また、光を拡散するヘイズ度が低すぎると、偏向効果及び全反射効果が少なすぎ、正面輝度を向上できず、ヘイズ度が高すぎると、多重散乱が多くなりすぎ、正面輝度の向上を達成できなくなる。
【００１８】
このような装置において、異方性拡散シートのＸ軸方向は導光板の出射面に対する主たる出射光の投影軸に沿って配設してもよい。すなわち、導光板の出射面に対する主たる出射光の投影軸をＸ軸としたとき、粒子状分散相の長軸方向をＸ軸方向に向けて異方性拡散シートを配設してもよい。
【００１９】
面状光源装置は、出射光の特性を調整（例えば、微小調整）するため、凸面を導光板面に向けて第２のプリズムシートを配設してもよい。第２のプリズムシートは、導光板と異方性拡散シートとの間、及び異方性拡散シートと第１のプリズムシートの間のうち少なくとも一方の間に介在させてもよく、導光板に対して凸面を向けて第２のプリズムシートを介在させてもよい。さらに、出射光の特性を調整するため、前記第１のプリズムシート上には、さらに、プリズムシート、偏光変換型輝度上昇シート及び視野制限シートから選択された少なくとも一種のシートを配置してもよい。さらに、接触物との密着を防止するため、異方性拡散フィルムの表面は粗面化されていてもよい。
【００２０】
出射面に対する主たる出射光の投影軸を、方形状の面状光源の辺方向（長方形の面状光源の長辺方向又は短辺方向）にほぼ一致させると、一般的に液晶表示装置が使用される形態（長辺などの一辺を水平方向に配置した形態）において、鉛直又は水平方向の輝度分布をほとんど狭めることなく正面輝度を向上できる。
【００２１】
なお、本明細書において、「シート」とは厚さの如何を問わず、フィルムを含む意味に用いる。
【発明の効果】
【００２２】
本発明では、面状光源装置が特定の導光板と特定の方向に配設された異方性拡散シートと第１のプリズムシートとを備えているため、正面輝度レベルを全体として向上でき、液晶表示ユニットなどの被照明体をより明るく照明できる。また、斜め方向からみても、輝度分布幅を狭くすることなく、輝度レベルを向上できる。
【発明を実施するための最良の形態】
【００２３】
以下に、添付図面を参照しつつ、本発明を詳細に説明する。図１は本発明の面状光源装置及び透過型液晶表示装置の一例を示す概略分解断面図である。
【００２４】
図１において、前記表示装置１は、液晶が封入された液晶セルを備えた被照明体としての液晶表示ユニット（又は液晶表示パネル）２と、この表示ユニット（又はパネル）の背面側に配設され、前記表示ユニット２を照明するための面状光源ユニット３とで構成されている。
【００２５】
前記面状光源ユニット３は、蛍光管（冷陰極管）などの管状光源４と、この管状光源からの光を側面から入射させて出射面から前方へ出射させるための導光部材（導光板）５とを備えている。この導光板５は、透光性プレート状部材で構成され、管状光源４の長手方向に沿って延び、かつ前記管状光源４からの光が入射する側面５ａと、この側面から入射した光を内方に伝播させて前方に出射させる出射面５ｂとを有している。
【００２６】
前記管状光源４の側方及び前記導光板５の裏面側（底部）には、光源からの光を前記導光板５の前記側面５ａ側及び出射面５ｂ側に反射させるためのリフレクタ手段６が配設されており、このリフレクタ手段６は、この例では、前記管状光源４の側方に前記管状光源４の周りを取り囲んで配設され、かつ光源からの光を導光部材５の側面５ａに反射させるためのリフレクタ６ａと、前記導光部材５の裏面側（底部）に配設され、かつ管状光源４からの光を前方方向（表示ユニット側）に反射して表示ユニット２に導くための反射部材又は反射シート６ｂとで構成されている。そのため、前記管状光源４からの光は導光部材５の側面から入射して平坦な出射面から出射する。
【００２７】
このような導光板５において、主たる出射光Ｌ１は、図２に示すように。出射面５ｂに垂直な軸Ｖ１に対して出射角θ１＝４５°以上の広角で出射する特性を有している。換言すれば、出射面５ｂの面方に沿った軸Ｈ１からの角度（９０°−θ１）で出射光Ｌ１は出射面５ｂから斜め上方に出射している。このような出射特性を有する導光板は、例えば、導光板のうち出射面と反対側の底面（又は下部）に、光の屈折反射を利用して入射光を斜め方向に出射面から広角で出射させるための凹凸部（通常、微小凹凸部）が形成されている。この例では、出射角θ１＝６５〜８０°程度で主たる出射光が出射可能な導光板が利用されている。
【００２８】
なお、このような出射特性を示す導光板の一例を図３に示す。図３は、Ｘ軸方向（Ｘ軸は図２のＨ１に一致し、Ｘ軸に示す角度はＶ１とＨ１が形成する平面内のＶ１に対する角度を表す）の輝度分布と角度θ１の関係において、θ１＝約７５度の強度が非常に強く、主たる出射光の角度は７５度であることを表している。
【００２９】
本発明において、異方性拡散シートはその粒子状分散相の長軸方向を図２のＨ１にほぼ平行にして配置される。
【００３０】
導光板５の出射面側には、異方性拡散シート７が配設されており、この異方性拡散シートは、互いに屈折率の異なる複数の樹脂で構成され、かつ連続相１８中に異方形状の分散相２８が分散した相分離構造（又は海島構造）を有する。なお、分散相２８の長軸方向（Ｘ軸方向）は前記管状光源４の軸方向（表示体の水平方向，Ｙ軸方向）に対して垂直方向に沿って延びている。
【００３１】
図４は異方性拡散シート７による光拡散を説明するための概念図である。異方性拡散シート７に対して垂直方向に光が入射した場合、散乱角θと散乱光強度Ｆとの関係を示す散乱特性Ｆ（θ）において、光拡散の異方性は、フィルムのＸ軸方向（分散相２８の長軸方向）の散乱特性をＦｘ（θ）、Ｘ軸方向と直交するＹ軸方向の散乱特性をＦｙ（θ）としたとき、Ｆｙ（θ）／Ｆｘ（θ）で表される。そして、分散相２８が長軸方向をＸ軸方向とする異方的形状をしているため、Ｆｙ（θ）＞Ｆｘ（θ）となり、異方形状の分散相２８によりＸ軸方向よりもＹ軸方向の光散乱強度を向上でき、Ｘ軸方向にはあまり強い散乱が生じない。換言すれば、異方性拡散シート７に対して斜め方向から光がＸ軸方向に沿って入射すると、入射光は分散相２８により散乱されながら異方性拡散シート７を透過し、Ｙ軸方向に光散乱強度が高い透過光を生成する。すなわち、異方性拡散シート７に対して斜め方向から出射光Ｌｌが入射すると、偏向して出射面５ｂの垂直軸に対して角度θ１よりも小さな角度θ２（θ２＜θ１）で拡散光Ｌ２を透過できる。図５は異方性拡散シートによる多重散乱と偏向現象及び全反射現象を説明するための模式図である。
【００３２】
図５に示されるように、導光板５からの主たる出射光Ｌ１は広角の入射角θ１で異方性拡散シート７に入射する。出射光（入射光）Ｌ１は異方性拡散シート７の界面で屈折し、第１の分散粒子２８ａの散乱断面２９ａで散乱される。分散粒子が長軸方向をＸ軸方向に向けた異形粒子であるため、斜め入射に対する散乱断面２９ａは大きな散乱角をもたらす円形状ではなくある程度の散乱をもたらす楕円形状である。そのため、分散粒子２８ａは入射光をある程度散乱し、散乱光のうち異方性拡散シート７の入射面に対して小さな角度で散乱した光は第２の分散粒子２８ｂにより散乱断面２９ｂで散乱される。この散乱断面２９ｂは第１の分散粒子２８ａの散乱断面２９ａよりも円形状に近く、散乱直径長さが小さいのでより強く散乱される。この散乱された光は異方性拡散シート７の出射面に到達したとき、全反射角を越える成分が多くなり、多くの全反射光Ｌ３を生じる。
【００３３】
一方、異方性拡散シート７の入射面に対して大きな角度で拡散シート７の出射面の方向に散乱された光は第３の分散粒子２８ｃにより散乱断面２９ｃで散乱される。この散乱断面２９ｃは第１の分散粒子２８ａの散乱断面２９ａよりも楕円の長軸径が大きく、散乱直径長さが大きいので、散乱光はあまり散乱されず、異方性拡散シート７の出射面に到達したとき、ほとんどそのまま出射し出射光Ｌ２となる。
【００３４】
従って、入射光Ｌ１の入射角度θ１よりも小さい出射角θ２で主たる出射光Ｌ２が出射するので、異方性拡散シート７は入射光Ｌ１に対して一種の偏向効果を有することになる。
【００３５】
このように、異方性拡散シート７に主たる光が入射角θ１＝４５°以上の角度で入射し、しかも異方性拡散シート７が、入射光を入射面の面方向よりも入射面に対して垂直方向に強く散乱させて透過させると（光を異方性拡散シートに垂直方向に入射させたとき、強く散乱する方向に対して、異方性拡散シート７に対する入射光の投影軸が垂直である場合には）、多重散乱により、入射光は入射角度では出射せず、偏向して入射角よりも小さな角度で出射する。また、多重散乱により、異方性拡散シート７内でより広角に散乱された光は全反射することになり、この全反射光は反射板で回帰し、再利用され輝度の向上に寄与する。
【００３６】
このような散乱の理論は種々あるが、例えば、１個の球状粒子からの理論散乱関数（構造因子）Ｐ（ｑ）は下記式で表される。
【００３７】
Ｐ（ｑ）＝（９π／２Ｒ３ｑ３）×Ｊ３／２２(ｑＲ)
Ｊ３／２(ｑＲ)＝（２／πｑ３Ｒ３）１／２［ｓｉｎ(ｑＲ)−ｑＲ・ｃｏｓ(ｑＲ)］
ｑ＝（４π／λ）×ｓｉｎ（θ／２）
（式中、Ｒ：球状粒子の半径、λ：試料中の光波長、θ：試料中の散乱角である）
Ｒが小さいほど散乱が激しく、Ｒが大きいほど散乱が少なくなる。粒子が楕円体粒子の場合、短径方向は、Ｒが小さい方向に相当し、散乱が激しく、長径方向はＲが大きい方向に相当する。従って、楕円体粒子の散乱は異方性散乱となり図４のようになる。
【００３８】
図６は異方性拡散シートによる入射光の偏向現象の一例を示すグラフである。図６では、入射角θ１＝７５°に絞って光を入射させたとき、出射角θ２＝７０°に偏向して出射している例を示している。なお、このような異方性拡散シートでは、出射角θ２が７０°以下の低角域でも光をある程度散乱している。
【００３９】
前記異方性拡散シート７は、入射光の多重散乱と、この多重散乱に伴う偏向現象及び全反射現象により、異方性拡散シート７からの透過光において、第１のプリズムシート８が正面方向に集光する光の成分を増加させ、正面輝度を向上させる。しかも、通常の等方性拡散シートと異なり、種々の方向に光拡散せず、再帰作用がないので、その輝度分布をほとんど狭めることなく正面輝度を向上できる。
【００４０】
図７は本発明の異方性拡散シートにより、輝度分布において、導光板からの主たる出射光が偏向された例を示すグラフである。図７に示されるように、導光板からの出射光の輝度分布において角度θ＝約７５°に主たる輝度ピーク（主たる出射光）を有する出射光（図３参照）は、異方性拡散シートを透過することにより、角度θ＝約６０°に主たる輝度ピークを有する透過光（主たる出射光）となる。また、角度θ＝６０°を超える広角域では全反射効果により輝度が低下し、角度θ＝６０°以下の低角域では、導光板からの出射光の輝度よりも高い輝度が得られる。
【００４１】
そして、前記異方性拡散シート７と表示ユニット２との間には、断面三角形状の微小プリズム状凸部で構成され、かつ微小プリズム状凸部の延びる方向が前記導光板５の側面５ａとほぼ平行な凸プリズム列８ａを一方の面に有する第１のプリズムシート（凸プリズムシート）８が配設されており、このプリズムシート８の凸部は導光板５に対して反対側（異方性拡散シートの光透過面側）に向いている。なお、凸プリズム列８ａは導光板５の側面又は管状光源４の軸方向に対して直交する方向に所定間隔毎に繰り返し形成されている。この第１のプリズムシート８は異方性拡散シートからの透過光を正面方向に集光する機能を有する。
【００４２】
このような面状光源装置３では、管状光源４からの光を導光板５で案内しつつ出射面５ｂから前方へ出射させ、拡散シート７で拡散しつつ第１のプリズムシート（凸プリズムシート）８で集光して表示ユニット２を照明できる。
【００４３】
図８（ａ）は凸プリズムシートによる集光機構を説明するための概略図である。凸プリズムシートによる集光機構は単純化すれば屈折現象で説明できる。図８（ａ）に示されるように、断面形状が二等辺三角形状の凸部（凸プリズム部）の入射面に対する入射光Ｌ２の入射角をθ２、入射面に対する入射光Ｌ２の屈折角をθ３、出射面に対する屈折光の入射角をθ４，出射面に対する出射光Ｌ３の出射角をθ５、凸部（凸プリズム部）の正面方向に対する出射光の角度をΘ、凸部（凸プリズム部）の屈折率をｎとすると、これらの関係は次のように表される。
【００４４】
１）Ｓｉｎθ２／Ｓｉｎθ３＝ｎ
２）Ｓｉｎθ５／Ｓｉｎθ４＝ｎ（θ４＋θ３＝４５°）
３）Θ＝θ５−４５°
図８（ｂ）は前記関係式に基づき、入射角θ２と出射角Θの関係を計算し、グラフ化した図である。
【００４５】
従って、例えば、凸プリズム部の屈折率ｎを１．４９（例えば、アクリル系樹脂）とすると、凸プリズムシートへの入射光の入射角が約２６°であるとき（図では、入射角θ２は２６°よりも大きい角度として示している）、正面輝度（Θ＝０°）の向上に寄与することになる。なお、図８（ａ）では、正面とは、三角形の底辺に垂直な方向である。
【００４６】
なお、前記図７を参照すると、異方性拡散シートからの出射光（透過光）において、入射角θ２＝±２６°及びその周辺域での輝度が増大しており、これらの入射角度域での輝度向上が正面輝度の向上に寄与している。また、入射角θ２＝±２６°及びその周辺域以外の広角及び低角域での輝度の減少が大きくないため、正面方向に対して斜め方向からみても、輝度（すなわち輝度分布）の変化が少ない。
【００４７】
このように、特定の角度で出射光を出射する導光板と、特定の方向に配設された異方性拡散シートと、第１のプリズムシートとを組み合わせると、正面方向の輝度レベルを向上できるとともに、斜め方向からみても輝度（輝度分布）の変化を防止でき、輝度分布幅を拡げることができる。そのため、表示ユニットによる表示を広い視野角で鮮明に視認できる。
【００４８】
なお、面状光源装置は、導光板と異方性拡散シートと第１のプリズムシートとを備えていればよい。導光板の出射面は、通常、平滑面として形成され、平坦であってもよく湾曲していてもよい。図３及び図７では、出射光の輝度分布において、出射面に垂直な軸に対して極座標の一方の角度θ１に輝度ピークを有する主たる出射光の例を示したが、出射面に垂直な軸に対して互いに反対方向に主たる出射光が出射してもよい。例えば、極座標において、反対方向の角度θ１＝±α°（例えば、＋７０°及び−７０°）で主たる出射光が出射してもよい。このような出射光は、通常、極座標において互いに反対極の所定の位置（所定角度θ１）で同等の強度を有する。
【００４９】
導光板は、出射面に垂直な軸に対して出射角θ１＝４５°以上の広角で主たる出射光を出射すればよく、出射面に対する出射光の出射角θ１は、５０〜８５°、好ましくは６０〜８３°（例えば、６５〜８０°）程度であってもよく、７０〜８０°程度であってもよい。このような導光板は、出射面に対する反対面（底面）に、出射面からの光を広角に散乱させるための微小な凹凸部（傾斜部を有していてもよい凹凸部）が形成されている場合が多い。
【００５０】
出射面に対する主たる出射光の投影軸は、面状光源に対して種々の方向に設定でき、方形状面上光源に対して斜め方向であってもよいが、通常、平面形状が方形状の面状光源の辺方向にほぼ一致させる場合が多い。例えば、面状光源の平面形状が長方形状である場合、出射光の投影軸は、面状光源の長辺方向又は短辺方向に向けることができる。
【００５１】
光源の種類は特に制限されないが、通常、管状光源又は棒状光源である場合が多い。光源は（管状光源又は棒状光源）、導光板の側部及び／又は底部に配設すればよく、図１に示すように導光板の一方の側面にだけ配設してもよく、互いに対向する側面（例えば、互いに平行な両側面）に配設してもよく、互いに隣接する側面（例えば、１つの側面と、この側面に対して直交して延びる隣接する側面）に配設してもよく、導光板の全側面に配設してもよい。また、光源（管状光源又は棒状光源）は、導光板の出射面に対して反対側（底面）に配設してもよい。なお、管状光源及び棒状光源は冷陰極管で構成してもよく、並設された複数の発光素子（発光ダイオードなど）で構成してもよい。
【００５２】
リフレクタ手段は、導光板の周囲に配設され、光源からの光を出射面の方向に反射可能であればよく、通常、光源の側方及び前記導光板の底部に配設することができる。
【００５３】
第１のプリズムシートは、異方性拡散シートからの透過光を正面方向に集光可能であればよく、プリズムシートの凸プリズム列は、異方性拡散シートの光透過面側に向けて配置される。プリズムシートのプリズム（凸部、プリズム状凸部）の形状は特に制限されず、断面三角形状に限らず、台形状、正弦波状、三角波状などであってもよい。また、凸部及び凹部の傾斜角や密度、凹凸プリズム列の幅などにより、光の集光性又は配向特性を調整してもよい。
【００５４】
さらに、面状光源装置は、導光板と異方性拡散シートとの間、及び異方性拡散シートとプリズムシートの間のうち少なくとも一方の間に第２のプリズムシートを介在させてもよい。例えば、図９に示されるように、導光板５の出射面５ｂと異方性拡散シート７との間に、第２のプリズムシート１８を配設してもよく、異方性拡散シート７と第１のプリズムシート８との間に第２のプリズムシートを配設してもよく、導光板５の出射面５ｂと異方性拡散シート７と第１のプリズムシート８との間のそれぞれに第２のプリズムシートを配設してもよい。なお、図９に示す例では、凸プリズム列１８ａを導光板５に向けて第２のプリズムシート１８が配設されており、凸プリズム列１８ａは湾曲した断面三角波状に形成されている。このような第２のプリズムシートは、その凸部（凸面）を第１のプリズムシート８の方向に向けて配設してもよいが、通常、導光板５に対してその凸面を向けて配設する場合が多い。
【００５５】
必要であれば、第１のプリズムシート上には、さらに種々の機能シート、例えば、プリズムシート（第３のプリズムシート）、偏光変換型輝度上昇シート及び視野制限シートから選択された少なくとも一種のシートを配設し、出射光の特性を調整してもよい。
【００５６】
複数のプリズムシートを利用する場合、導光板の出射面に対するプリズム列（凸プリズム列）の配列方向は特に制限されず、少なくとも１つのプリズムシートのプリズム列（凸プリズム列）は、導光板からの主たる出射光の投影軸（出射面に対する主たる出射光の投影軸）に対して平行に配列していてもよいが、通常、投影軸に対して直交している。なお、プリズムシートの凸プリズム列が延びる方向は、導光板からの主たる出射光の投影軸に対して完全に直交している必要はなく、例えば、角度±１５°程度の範囲内で交差していてもよい。複数のプリズムシートを配設する場合、各プリズムシートの配置方向は特に制限されず、凸プリズム列は同じ方向であってもよく異なる方向であってもよい。例えば、第１のプリズムシートと第２のプリズムシートとの配置において、第１のプリズムシートのプリズム列に対して第２のプリズムシートのプリズム列は直交していてもよい。
【００５７】
偏光変換型輝度上昇シートは、偏向軸と異なる方向の光を反射させて輝度を向上させるシートであってもよく、視野制限シートは複数のルーバーが厚み方向に傾斜して形成されたルーバーシートであってもよい。
【００５８】
前記異方性拡散シートは、導光板の出射面側に配置され、斜め方向から入射した入射光を入射面の面方向（入射面に対する入射光の投影方向）よりも入射面に対して垂直方向（プリズムシート方向又は正面方向）に強く散乱（異方的に散乱）させて透過可能であればよい。このような異方性拡散シートでは、出射面に投影する投影軸に対しほぼ垂直方向には強く光を散乱し、投影軸方向にはあまり強く散乱しない。より詳細には、異方性拡散シートは、異方性拡散シートは、樹脂で構成された連続相と、この連続相中に分散した異方形状の分散相とで構成できる。すなわち、異方性拡散シートにおいて、互いに屈折率が異なる連続相と粒子状分散相とを有し、かつ前記粒子状分散相の平均アスペクト比が１より大きい。そして、上記散乱特性をもたらすため、導光板の出射面に対する主たる出射光の投影軸をＸ軸としたとき、粒子状分散相の長軸方向をＸ軸方向に向けて異方性拡散シートが配設されている。換言すれば、異方性拡散シートのＸ軸方向が導光板の出射面に対する主たる出射光の投影軸に沿って配設されている。
【００５９】
異方性拡散シートの散乱特性は、散乱角θと散乱光強度Ｆとの関係を示す散乱特性Ｆ（θ）において、シートのＸ軸方向の散乱特性をＦｘ（θ）、Ｘ軸方向に対してシート面内で直交するＹ軸方向の散乱特性をＦｙ（θ）としたとき、異方性拡散シートが、散乱角θ＝１８°で、１０００≧Ｆｙ（θ）／Ｆｘ（θ）≧１．５の関係式を充足する。散乱角θ＝１８°において、異方性の指標となるＦｙ（θ）／Ｆｘ（θ）の値は、斜め入射した出射光をさらに正面方向寄りの斜め方向に優位に散乱可能な範囲、例えば、１．５〜１０００程度の範囲から選択でき、２〜５００（例えば、３〜３００）、好ましくは５〜１００（例えば、７〜５０）、さらに好ましくは１０〜２５（例えば、１０〜２０）程度であってもよい。異方性の程度が高すぎると、偏向効果が少なくなるとともに異方性散乱が強すぎ、正面輝度を向上できなくなる。例えば、Ｆｙ（θ）／Ｆｘが１０００を超えうると、Ｙ軸方向の散乱が少なく、偏向効果が非常に少なくなるとともに、Ｘ軸方向の散乱が過度に大きくなり輝度を向上するのが困難となる。一方、異方性の程度が低すぎると、等方的散乱となり、偏向効果は大きくなるものの、微粒子的散乱により光が大きく散乱されるため、輝度分布の幅が狭くなる。
【００６０】
また、異方性拡散シートの光拡散の程度の指標となるヘイズ値は、例えば、５０〜９５％、好ましくは６０〜９０％（例えば、６５〜８５％）、さらに好ましくは７０〜９０％（例えば、７５〜８５％）程度であってもよい。ヘイズ値が低すぎると、偏向効果及び全反射効果が少なすぎ、広角に出射した光に対し偏向の程度が少なく、正面輝度が向上できない。ヘイズ値が高すぎると、多重散乱が多くなりすぎ、透過光成分が少なくなりすぎ、多くの成分が拡散光となるため、正面輝度を向上できなくなる。従って、異方性拡散シートの全光線透過率は、少なくとも８５％以上（特に、８７％以上）あるのが好ましく、通常、８７〜９５％（例えば、８８〜９３％）程度である。
【００６１】
異方性拡散シートは、斜め方向から入射した入射光を入射面の面方向よりも入射面に対して垂直方向に強く散乱させて透過させるための光拡散層（１）で構成されていればよく、異方性拡散シートは、光拡散層（１）の単一層構造であってもよく、光拡散層を保護するため、光拡散層（１）と、この光拡散層の少なくとも一方の面に積層された透明樹脂層（２）とで構成された積層構造であってもよい。好ましい積層構造の異方性拡散シート３７は、図１０に示すように、光拡散層７ａの両面に透明樹脂層３８が積載された積層構造であり、２種３層の積層構造とすれば、分散相粒子の脱落や化学的安定性も高めることができる。光拡散層７ａは、前記と同様に、連続相１７と、この連続相中に分散した異方形状の分散相２７とで構成されている。
【００６２】
異方性拡散フィルムの表面は平滑であってもよく、全光線透過率、光学的異方散乱特性、ヘイズ値などを満足する範囲内で、粗面化されていてもよい。このような粗面化により、隣接又は接触する部材（導光板、第１のプリズムシートなど）との密着を防止できる。いう補正拡散シートは少なくとも一方の面を粗面化すればく、両面を粗面化するとさらに好ましい。
【００６３】
光拡散層は、連続相（樹脂連続相、マトリックス樹脂）と、この連続相中に分散した分散相（粒子状、繊維状分散相などの散乱因子）とで構成されており、前記連続相と分散相とは、互いに屈折率が異なるとともに、通常、互いに非相溶又は難相溶である。連続相および分散相は、通常、透明性物質で形成できる。
【００６４】
光拡散層を構成する樹脂（連続相及び／又は分散相を構成する樹脂）には、熱可塑性樹脂（オレフィン系樹脂、環状オレフィン系樹脂、ハロゲン含有樹脂（フッ素系樹脂を含む）、ビニルアルコール系樹脂、ビニルエステル系樹脂、ビニルエーテル系樹脂、（メタ）アクリル系樹脂、スチレン系樹脂、ポリエステル系樹脂、ポリアミド系樹脂、ポリカーボネート系樹脂、熱可塑性ポリウレタン樹脂、ポリスルホン系樹脂（ポリエーテルスルホン、ポリスルホンなど）、ポリフェニレンエーテル系樹脂（２，６−キシレノールの重合体など）、セルロース誘導体、シリコーン樹脂（ポリジメチルシロキサン、ポリメチルフェニルシロキサンなど）、ゴム又はエラストマー）、および熱硬化性樹脂（エポキシ樹脂、不飽和ポリエステル樹脂、ジアリルフタレート樹脂、シリコーン樹脂など）などが含まれる。好ましい樹脂は熱可塑性樹脂である。
【００６５】
オレフィン系樹脂には、例えば、Ｃ２−６オレフィンの単独又は共重合体（ポリエチレン、エチレン−プロピレン共重合体などのエチレン系樹脂、ポリプロピレン、プロピレン−エチレン共重合体などのポリプロピレン系樹脂など）、Ｃ２−６オレフィンと共重合性単量体との共重合体（エチレン−酢酸ビニル共重合体、エチレン−（メタ）アクリル酸共重合体又はその塩（例えば、アイオノマー樹脂）、エチレン−（メタ）アクリル酸エステル共重合体などの共重合体が挙げられる。脂環式オレフィン系樹脂としては、環状オレフィン（ノルボルネン、ジシクロペンタジエンなど）の単独又は共重合体（例えば、立体的に剛直なトリシクロデカンなどの脂環式炭化水素基を有する重合体など）、前記環状オレフィンと共重合性単量体との共重合体（エチレン−ノルボルネン共重合体、プロピレン−ノルボルネン共重合体など）などが例示できる。脂環式オレフィン系樹脂は、例えば、商品名「アートン（ＡＲＴＯＮ）」、商品名「ゼオネックス（ＺＥＯＮＥＸ）」などとして入手できる。
【００６６】
ハロゲン含有樹脂としては、ハロゲン化ビニル系樹脂（ポリ塩化ビニルなどのハロゲン含有単量体の単独重合体、塩化ビニル−酢酸ビニル共重合体、塩化ビニル−（メタ）アクリル酸エステル共重合体などの共重合体）、ハロゲン化ビニリデン系樹脂（ポリビニリデンフルオライド、塩化ビニリデン−（メタ）アクリル酸エステル共重合体などの共重合体）などが挙げられる。
【００６７】
ビニルアルコール系樹脂には、ポリビニルアルコールなどが含まれる。ビニルエステル系樹脂としては、ビニルエステル系単量体の単独又は共重合体（ポリ酢酸ビニルなど）、ビニルエステル系単量体と共重合性単量体との共重合体（酢酸ビニル−エチレン共重合体、酢酸ビニル−塩化ビニル共重合体又はそれらの誘導体）が挙げられる。ビニルエステル系樹脂の誘導体には、エチレン−ビニルアルコール共重合体、ポリビニルアセタール樹脂などが含まれる。ビニルエーテル系樹脂としては、ビニルＣ１−１０アルキルエーテルの単独又は共重合体、ビニルＣ１−１０アルキルエーテルと共重合性単量体との共重合体（ビニルアルキルエーテル−無水マレイン酸共重合体など）が挙げられる。
【００６８】
（メタ）アクリル系樹脂としては、（メタ）アクリル系単量体の単独又は共重合体、（メタ）アクリル系単量体と共重合性単量体との共重合体が使用できる。（メタ）アクリル系単量体には、例えば、（メタ）アクリル酸；（メタ）アクリル酸メチル、（メタ）アクリル酸エチル、（メタ）アクリル酸ブチル、（メタ）アクリル酸２−エチルヘキシルなどの（メタ）アクリル酸Ｃ１−１０アルキル；（メタ）アクリル酸フェニル；ヒドロキシエチル（メタ）アクリレート、ヒドロキシプロピル（メタ）アクリレートなど；グリシジル（メタ）アクリレート；Ｎ，Ｎ−ジアルキルアミノアルキル（メタ）アクリレート；（メタ）アクリロニトリル；トリシクロデカンなどの脂環式炭化水素基を有する（メタ）アクリレートなどが例示できる。共重合性単量体には、スチレン系単量体、ビニルエステル系単量体、無水マレイン酸、マレイン酸、フマル酸などが例示できる。これらの単量体は単独で又は二種以上組み合わせて使用できる。
【００６９】
（メタ）アクリル系樹脂としては、例えば、ポリメタクリル酸メチルなどのポリ（メタ）アクリル酸Ｃ１−６アルキル（特にメタクリル酸メチルを主成分（５０〜１００重量％、好ましくは７０〜１００重量％程度）とするメタクリル酸メチル系樹脂）、メタクリル酸メチル−（メタ）アクリル酸共重合体、メタクリル酸メチル−（メタ）アクリル酸エステル共重合体、メタクリル酸メチル−アクリル酸エステル−（メタ）アクリル酸共重合体、（メタ）アクリル酸エステル−スチレン共重合体（ＭＳ樹脂など）などが挙げられる。
【００７０】
スチレン系樹脂には、スチレン系単量体の単独又は共重合体（ポリスチレン、スチレン−α−メチルスチレン共重合体、スチレン−ビニルトルエン共重合体など）、スチレン系単量体と他の重合性単量体（（メタ）アクリル系単量体、無水マレイン酸、マレイミド系単量体、ジエン類など）との共重合体などが含まれる。スチレン系共重合体としては、例えば、スチレン−アクリロニトリル共重合体（ＡＳ樹脂）、スチレンと（メタ）アクリル系単量体との共重合体［スチレン−メタクリル酸メチル共重合体など］、スチレン−無水マレイン酸共重合体などが挙げられる。好ましいスチレン系樹脂には、ポリスチレン、スチレン−メタクリル酸メチル共重合体などのスチレンとメタクリル酸メチルを主成分とする共重合体、ＡＳ樹脂、スチレン−ブタジエン共重合体などが含まれる。
【００７１】
ポリエステル系樹脂には、芳香族ジカルボン酸を用いた芳香族ポリエステル（ポリエチレンテレフタレート、ポリブチレンテレフタレートなどのポリＣ２−４アルキレンテレフタレートやポリＣ２−４アルキレンナフタレートなどのホモポリエステル、Ｃ２−４アルキレンアリレート単位（Ｃ２−４アルキレンテレフタレート及び／又はＣ２−４アルキレンナフタレート単位）を主成分（例えば、５０モル％以上、好ましくは７５〜１００モル％、さらに好ましくは８０〜１００モル％）として含むコポリエステルなど）、液晶性ポリエステルなどが例示できる。コポリエステルとしては、Ｃ２−４アルキレングリコールの一部を、ポリオキシＣ２−４アルキレングリコール、Ｃ６−１０アルキレングリコール、脂環式ジオール（シクロヘキサンジメタノール、水添ビスフェノールＡなど）、芳香環を有するジオール（フルオレノン側鎖を有する９，９−ビス（４−（２−ヒドロキシエトキシ）フェニル）フルオレン、ビスフェノールＡ、ビスフェノールＡ−アルキレンオキサイド付加体など）などで置換したコポリエステル、芳香族ジカルボン酸の一部を、フタル酸、イソフタル酸などの非対称芳香族ジカルボン酸、アジピン酸などの脂肪族Ｃ６−１２ジカルボン酸などで置換したコポリエステルが含まれる。ポリエステル系樹脂には、ポリアリレート系樹脂、アジピン酸などの脂肪族ジカルボン酸を用いた脂肪族ポリエステル、ε−カプロラクトンなどのラクトンの単独又は共重合体も含まれる。ポリエステル系樹脂は、非結晶性コポリエステル（例えば、Ｃ２−４アルキレンアリレート系コポリエステルなど）などのように非結晶性であってもよい。
【００７２】
ポリアミド系樹脂としては、ナイロン６、ナイロン６６、ナイロン６１０、ナイロン６１２、ナイロン１１、ナイロン１２などの脂肪族ポリアミド、ジカルボン酸（例えば、テレフタル酸、イソフタル酸、アジピン酸など）とジアミン（例えば、ヘキサメチレンジアミン、メタキシリレンジアミン）とから得られるポリアミド（キシリレンジアミンアジペート（ＭＸＤ−６）などの芳香族ポリアミドなど）などが挙げられる。ポリアミド系樹脂には、ε−カプロラクタムなどのラクタムの単独又は共重合体であってもよく、ホモポリアミドに限らずコポリアミドであってもよい。
【００７３】
ポリカーボネート系樹脂には、ビスフェノール類（ビスフェノールＡなど）をベースとする芳香族ポリカーボネート、ジエチレングリコールビスアリルカーボネートなどの脂肪族ポリカーボネートなどが含まれる。
【００７４】
セルロース誘導体のうちセルロースエステル類としては、例えば、脂肪族有機酸エステル（セルロースジアセテート、セルローストリアセテートなどのセルロースアセテート；セルロースプロピオネート、セルロースブチレート、セルロースアセテートプロピオネート、セルロースアセテートブチレートなどのＣ１−６有機酸エステルなど）、芳香族有機酸エステル（セルロースフタレートなどのＣ７−１２芳香族カルボン酸エステル）、無機酸エステル類（例えば、リン酸セルロース、硫酸セルロースなど）が例示でき、酢酸・硝酸セルロースエステルなどの混合酸エステルであってもよい。セルロース誘導体には、セルロースカーバメート類（例えば、セルロースフェニルカーバメートなど）、セルロースエーテル類（例えば、シアノエチルセルロース；ヒドロキシＣ２−４アルキルセルロース；Ｃ１−６アルキルセルロース；カルボキシメチルセルロース又はその塩、ベンジルセルロース、アセチルアルキルセルロースなど）も含まれる。
【００７５】
なお、前記樹脂成分は、必要に応じて、変性（例えば、ゴム変性）されていてもよい。また、前記樹脂成分で連続相マトリックスを構成し、このマトリックス樹脂に分散相成分をグラフト又はブロック共重合してもよい。このような重合体としては、例えば、ゴムブロック共重合体（スチレン−ブタジエン共重合体（ＳＢ樹脂）など）、ゴムグラフトスチレン系樹脂（アクリロニトリブタジエン−スチレン共重合体（ＡＢＳ樹脂）など）などが例示できる。
【００７６】
分散相（光散乱因子）は、マトリックス樹脂に対する無機又は有機微粒子や繊維の添加、マトリックス樹脂に対する屈折率の異なる樹脂の添加及び混練などにより形成できる。無機又は有機微粒子としては、無機酸化物（シリカ、アルミナ、酸化チタンなど）、炭酸塩（炭酸カルシウムなど）、硫酸塩（硫酸バリウムなど）、天然鉱物又はケイ酸塩（タルクなど）などの無機粒子；架橋ポリスチレンビーズなどの架橋スチレン系樹脂、架橋ポリメタクリル酸メチルなどの架橋アクリル系樹脂、架橋グアナミン系樹脂などの架橋樹脂粒子などが例示できる。繊維状分散相には、有機繊維、無機繊維などが含まれる。有機繊維は、耐熱性有機繊維、例えば、アラミド繊維、全芳香族ポリエステル繊維、ポリイミド繊維などであってもよい。無機繊維としては、例えば、繊維状フィラー（ガラス繊維，シリカ繊維，アルミナ繊維，ジルコニア繊維などの無機繊維）、薄片状フィラー（マイカなど）などが挙げられる。
【００７７】
連続相又は分散相を構成する好ましい成分には、熱可塑性樹脂、例えば、オレフィン系樹脂、（メタ）アクリル系樹脂、スチレン系樹脂、ポリエステル系樹脂、ポリアミド系樹脂、ポリカーボネート樹脂などが含まれる。また、前記連続相及び／又は分散相を構成する樹脂は結晶性又は非晶性であってもよく、連続相及び分散相を非結晶性樹脂で構成してもよい。好ましい態様において、結晶性樹脂と非晶性樹脂とを組み合わせることができる。すなわち、連続相及び分散相のうち一方の相（例えば、連続相）を結晶性樹脂で構成し、他方の相（例えば、分散相）を非結晶性樹脂で構成できる。
【００７８】
結晶性樹脂としては、オレフィン系樹脂（ポリプロピレン、プロピレン−エチレン共重合体などのプロピレン含量が９０モル％以上のポリプロピレン系樹脂、ポリ（メチルペンテン−１）など）、ビニリデン系樹脂（塩化ビニリデン系樹脂など）、芳香族ポリエステル系樹脂（ポリアルキレンテレフタレート、ポリアルキレンナフタレートなどのポリアルキレンアリレートホモポリエステル、アルキレンアリレート単位の含有量が８０モル％以上のコポリエステル、液晶性芳香族ポリエステルなど）、ポリアミド系樹脂（ナイロン４６，ナイロン６，ナイロン６６などの短鎖セグメントを有する脂肪族ポリエステルなど）などが例示できる。これらの結晶性樹脂は単独で又は二種以上組み合わせて使用できる。結晶性樹脂（結晶性ポリプロピレン系樹脂など）の結晶化度は、例えば、１０〜８０％程度、好ましくは２０〜７０％程度、さらに好ましくは３０〜６０％程度である。
【００７９】
連続相を構成する樹脂としては、通常、透明性および熱安定性の高い樹脂が使用される。好ましい連続相を構成する樹脂は、溶融特性として流動性の高い結晶性樹脂である。非結晶性樹脂としては、例えば、ビニル系重合体（アイオノマー、エチレン−酢酸ビニル共重合体、エチレン−（メタ）アクリル酸エステル共重合体、ポリ塩化ビニル、塩化ビニル−酢酸ビニル共重合体、ポリ酢酸ビニル、ビニルアルコール系樹脂などのビニル系単量体の単独又は共重合体など）、（メタ）アクリル系樹脂（ポリメタクリル酸メチル、メタクリル酸メチル−スチレン共重合体（ＭＳ樹脂）など）、スチレン系樹脂（ポリスチレン、ＡＳ樹脂、スチレン−メタクリル酸メチル共重合体など）、ポリカーボネート系重合体、非晶性ポリエステル系樹脂（脂肪族ポリエステル、ジオール成分及び／又は芳香族ジカルボン酸成分の一部が置換されたポリアルキレンアリレートコポリエステル、ポリアリレート樹脂など）、ポリアミド系樹脂（長鎖セグメントを有する脂肪族ポリアミド、非結晶性芳香族ポリアミド）、熱可塑性エラストマー（ポリエステルエラストマー、ポリオレフィンエラストマー、ポリアミドエラストマー、スチレン系エラストマーなど）などが例示できる。前記非晶性ポリエステル系樹脂において、ポリアルキレンアリレートコポリエステルとしては、ジオール成分（Ｃ２−４アルキレングリコール）及び／又は芳香族ジカルボン酸成分（テレフタル酸、ナフタレンジカルボン酸）の一部（例えば、１０〜８０モル％、好ましくは２０〜８０モル％、さらに好ましくは３０〜７５モル％程度）として、ジエチレングリコール、トリエチレングリコールなどの（ポリ）オキシアルキレングリコール、シクロヘキサンジメタノール、フタル酸、イソフタル酸、脂肪族ジカルボン酸（アジピン酸など）から選択された少なくとも一種を用いたコポリエステルなどが含まれる。非結晶性コポリエステル（例えば、エチレングリコール／シクロヘキサンジメタノール＝１０／９０〜６０／４０（モル％）、特に２５／７５〜５０／５０（モル％）程度のジオール成分を用いたポリエチレンテレフタレートコポリエステルや、フルオレノン側鎖を有する９，９−ビス（４−（２−ヒドロキシエトキシ）フェニル）フルオレンをジオール成分として用いたコポリエステルなど）は、屈折率が高く（例えば、１．５７程度）、前記結晶性樹脂（ポリプロピレン系樹脂など）とのコンパウンド化が比較的良好である。これらの非結晶性樹脂は単独で又は二種以上組み合わせて使用できる。
【００８０】
分散相を構成する樹脂としては、通常、透明性が高く、１軸延伸温度などの配向処理温度で容易に変形し、実用的な熱安定性を有する樹脂が使用される。分散相を構成する非結晶性樹脂のうち、非結晶性コポリエステル系樹脂およびポリスチレン系樹脂から選択された少なくとも一種の樹脂が好ましい。
【００８１】
連続相と分散相との屈折率の差は、例えば、０．００１以上（例えば、０．００１〜０．３程度）、好ましくは０．０１〜０．３程度、さらに好ましくは０．０１〜０．１程度である。
【００８２】
光拡散層において、連続相と分散相との割合は、例えば、前者／後者（重量比）＝９９／１〜３０／７０（例えば、９５／５〜４０／６０）程度、好ましくは９９／１〜５０／５０（例えば、９５／５〜５０／５０）程度、さらに好ましくは９９／１〜７５／２５程度の範囲から適宜選択できる。
【００８３】
光散乱シート（異方性拡散シート）は、必要に応じて相溶化剤を含有してもよい。相溶化剤を用いると、連続相と分散相との混和性および親和性を高めることができ、フィルムを配向処理しても欠陥（ボイドなどの欠陥）が生成するのを防止でき、フィルムの透明性の低下を防止できる。さらに、連続相と分散相との接着性を高めることができ、フィルムを一軸延伸しても、延伸装置への分散相の付着を低減できる。
【００８４】
相溶化剤としては、例えば、オキサゾリン化合物、変性基（カルボキシル基、酸無水物基、エポキシ基、オキサゾリニル基など）で変性された変性樹脂、ジエン又はゴム含有重合体［例えば、ジエン系単量体単独又は共重合性単量体（芳香族ビニル単量体など）との共重合により得られるジエン系共重合体（ランダム共重合体など）；アクリロニトリル−ブタジエン−スチレン共重合体（ＡＢＳ樹脂）などのジエン系グラフト共重合体；スチレン−ブタジエン（ＳＢ）ブロック共重合体、水素化スチレン−ブタジエン（ＳＢ）ブロック共重合体、水素化スチレン−ブタジエン−スチレンブロック共重合体（ＳＥＢＳ）、水素化（スチレン−エチレン／ブチレン−スチレン）ブロック共重合体などのジエン系ブロック共重合体又はそれらの水素添加物など］、前記変性基（エポキシ基など）で変性したジエン又はゴム含有重合体などが例示できる。これらの相溶化剤は単独で又は二種以上組み合わせて使用できる。
【００８５】
相溶化剤としては、通常、ポリマーブレンド系の構成樹脂と同じ又は共通する成分を有する重合体（ランダム、ブロック又はグラフト共重合体）、ポリマーブレンド系の構成樹脂に対して親和性を有する重合体（ランダム、ブロック又はグラフト共重合体）などが使用される。なお、変性は、変性基に対応する単量体（例えば、カルボキシル基変性では（メタ）アクリル酸などのカルボキシル基含有単量体、酸無水物基変性では無水マレイン酸、エステル基変性では（メタ）アクリル系単量体、マレイミド基変性ではマレイミド系単量体、エポキシ変性では、グリシジル（メタ）アクリレートなどのエポキシ基含有単量体）を共重合することにより行うことができる。また、エポキシ変性は、不飽和二重結合のエポキシ化により行ってもよい。
【００８６】
好ましい相溶化剤は、未変性又は変性ジエン系共重合体、特に変性ブロック共重合体（例えば、共役ジエンブロック又はその部分水素添加ブロックと、芳香族ビニルブロックとで構成され、前記共役ジエンブロックの二重結合の一部又は全部がエポキシ化されたエポキシ化されたスチレン−ブタジエン−スチレン（ＳＢＳ）ブロック共重合体などのエポキシ化ジエン系ブロック共重合体又はエポキシ変性ジエン系ブロック共重合体）である。
【００８７】
なお、相溶化剤（エポキシ化ブロック共重合体など）の屈折率は、分散相樹脂と略同程度（例えば、分散相樹脂との屈折率の差が、０〜０．０１程度、好ましくは０〜０．００５程度）であってもよい。
【００８８】
相溶化剤の使用量は、例えば、樹脂組成物全体の０．１〜２０重量％、好ましくは０．５〜１５重量％、さらに好ましくは１〜１０重量％程度の範囲から選択できる。
【００８９】
好ましい拡散シートにおいて、連続相、分散相、及び相溶化剤の割合は、例えば、（１）連続相／分散相（重量比）＝９９／１〜５０／５０程度、好ましくは９８／２〜６０／４０程度、さらに好ましくは９０／１０〜６０／４０程度、特に８０／２０〜６０／４０程度、（２）分散相／相溶化剤（重量比）＝９９／１〜５０／５０程度、好ましくは９９／１〜７０／３０程度、さらに好ましくは９８／２〜８０／２０程度である。
【００９０】
異方性散乱シートには紫外線吸収剤を添加してもよい。紫外線吸収剤としては、例えば、ベンゾトリアゾール系紫外線吸収剤、ベンゾフェノン系紫外線吸収剤、ベンゾエート系紫外線吸収剤、サリチル酸系紫外線吸収剤、トリアジン系紫外線吸収剤などが例示できる。これらの紫外線吸収剤は、単独で又は二種以上組み合わせて使用できる。好ましい紫外線吸収剤は、ベンゾトリアゾール系紫外線吸収剤、ベンゾフェノン系紫外線吸収剤である。紫外線吸収剤は、通常、樹脂に対して相溶性又は溶解性を有する化合物が使用される。光拡散層が紫外線吸収剤を含む場合、紫外線吸収剤は、通常、主に連続相に溶解又は微分散している。
【００９１】
紫外線吸収剤の使用量は、例えば、紫外線吸収剤を含有する層又は連続相を構成する樹脂１００重量部に対して０．１〜１０重量部程度の範囲から選択でき、通常、０．１〜５重量部、好ましくは０．２〜２．５重量部、さらに好ましくは０．５〜２重量部程度である。
【００９２】
なお、紫外線吸収剤は、種々の安定剤（酸化防止剤、熱安定剤）、特に、樹脂の劣化を防止する光安定剤と組み合わせて使用してもよい。安定剤には、紫外線安定剤（ニッケルビス（オクチルフェニル）サルファイド、［２，２−チオビス（４−ｔ−オクチルフェノラート）］−ｎ−ブチルアミンニッケル、ニッケル−ジブチルジチオカルバメートなど）、ヒンダードアミン系光安定剤（［ビス（２，２，６，６−テトラメチル４−ピペリジル）セバケートなど］）などが含まれる。
【００９３】
さらに、光散乱性に悪影響を及ぼさない限り、紫外線吸収性微粒子（例えば、微粒子酸化亜鉛や酸化チタンなどの無機微粒子など）を、光散乱性や光透過性などを損なわない範囲（例えば、０．０１〜１重量％程度の少量）で併用してもよい。
【００９４】
さらに、拡散シートは、慣用の添加剤、例えば、可塑剤、帯電防止剤、難燃剤、充填剤などを含有していてもよい。
【００９５】
拡散シートにおいて、分散相粒子は、長軸の平均長さＬと短軸の平均長さＷとの比（平均アスペクト比、Ｌ／Ｗ）が１である球状粒子であってもよい。また、異方性拡散シートでは、斜め入射の出射光を少なくとも正面方向側（入射方向よりも正面方向によった斜め方向）に優位に散乱させるため、アスペクト比が１より大きく、例えば、１．５〜１０００（例えば、２〜５００）程度、好ましくは３〜３００程度、さらに好ましくは５〜２００（例えば、７〜１００）程度であり、通常、５〜５０（例えば、１０〜２５）程度である。このような分散相粒子は、フットボール型形状（回転楕円状など）、繊維形状、直方形状などであってもよい。アスペクト比が大きい程、異方的な光散乱性を高めることができる。
【００９６】
なお、分散相の長軸の平均長さＬは、例えば、０．１〜２００μｍ程度、好ましくは１〜１５０μｍ程度、特に２〜１００μｍ程度（例えば、２〜５０μｍ程度）であり、通常、１０〜１００μｍ（例えば、１０〜５０μｍ）程度である。また、分散相の短軸の平均長さＷは、例えば、０．０１〜１０μｍ（例えば、０．１〜１０μｍ）程度、好ましくは０．１５〜５μｍ（例えば、０．５〜５μｍ）程度、さらに好ましくは０．２〜２μｍ（例えば、０．５〜２μｍ）程度である。
【００９７】
分散相粒子の配向係数は、例えば、０．７以上（０．７〜１程度）、好ましくは０．８〜１程度、さらに好ましくは０．９〜１程度であってもよい。分散相粒子の配向係数が高い程、散乱光に高い異方性を付与できる。なお、配向係数は、下記式に基づいて算出できる。
【００９８】
配向係数＝（３＜ｃｏｓ２θ＞−１）／２
式中、θは粒子状分散相の長軸とフィルムのＸ軸との間の角度を示し（長軸とＸ軸とが平行の場合、θ＝０゜）、＜ｃｏｓ２θ＞は各分散相粒子について算出したｃｏｓ２θの平均を示し、下記式で表される。
【００９９】
＜ｃｏｓ２θ＞＝∫ｎ（θ）・ｃｏｓ２θ・ｄθ
（式中、ｎ（θ）は、全分散相粒子中の角度θを有する分散相粒子の割合（重率）を示す）
異方性拡散シートは、拡散光の指向性を有していてもよい。すなわち、指向性を有するとは、異方的拡散光において散乱の強い方向のうち、散乱強度が極大を示す角度があることを意味する。拡散光が指向性を有している場合、拡散光強度Ｆを拡散角度θに対してプロットしたとき、プロット曲線が、特定の拡散角度θの範囲（θ＝０°を除く角度域）で極大又はショルダー（特に、極大などの変曲点）を有している。
【０１００】
拡散シートの厚みは、３〜３００μｍ程度、好ましくは５〜２００μｍ（例えば、３０〜２００μｍ）程度、さらに好ましくは５〜１００μｍ（例えば、５０〜１００μｍ）程度である。また、光散乱シート（異方性拡散シート）の全光線透過率は、例えば、８５％以上（８５〜１００％）、好ましくは９０〜１００％程度、さらに好ましくは９０〜９５％程度である。
【０１０１】
積層構造の拡散シートにおいて、透明樹脂層を構成する透明樹脂は前記例示の樹脂から選択できるが、耐熱性や耐ブロッキング性を高めるためには、耐熱性樹脂（ガラス転移温度又は融点が高い樹脂など）、結晶性樹脂などが好ましい。透明樹脂層を構成する樹脂のガラス転移温度又は融点は、前記連続相を構成する樹脂のガラス転移温度又は融点と同程度であってもよく、例えば、１３０〜２８０℃程度、好ましくは１４０〜２７０℃程度、さらに好ましくは１５０〜２６０℃程度であってもよい。
【０１０２】
透明樹脂層の厚みは、前記光散乱シート（異方性拡散シート）と同程度であってもよい。例えば、光散乱層の厚みが３〜３００μｍ程度の場合、透明樹脂層の厚みは３〜１５０μｍ程度から選択できる。光拡散層と透明樹脂層との厚みの割合は、例えば、光拡散層／透明樹脂層＝５／９５〜９９／１程度、好ましくは５０／５０〜９９／１程度、さらに好ましくは７０／３０〜９５／５程度である。積層フィルムの厚みは、例えば、５〜６００μｍ程度、好ましくは１０〜４００μｍ程度、さらに好ましくは２０〜２５０μｍ程度である。
【０１０３】
なお、拡散シートの表面には、光学特性を妨げない範囲で、シリコーンオイルなどの離型剤を塗布してもよく、コロナ放電処理してもよい。さらに、異方性を有する拡散シートには、フィルムのＸ軸方向（分散相の長軸方向）に延びる凹凸部を形成してもよい。このような凹凸部を形成すると、フィルムにより高い異方的光散乱性を付与できる。
【０１０４】
［拡散シートの製造方法］
拡散シートは、樹脂と光散乱成分とを組み合わせることにより製造できる。例えば、基材フィルム上に、光散乱成分とバインダー樹脂とで構成された組成物を塗布するコーティング法や、前記組成物をラミネートする押し出しラミネート法などで製造できる。また、単層構造の拡散シートは、樹脂と光散乱成分とを含む樹脂組成物を、キャスティング法、押出成法などの慣用のフィルム成形法を利用して成形することにより製造できる。
【０１０５】
なお、積層構造を有する拡散シートは、光拡散層に対応する成分で構成された樹脂組成物と、透明樹脂層に対応する成分で構成された樹脂組成物とを、共押し出し成形し、成膜する共押出成形法、予め作製した一方の層に対して他方の層を押し出しラミネートにより積層する方法、それぞれ作製した光拡散層と透明樹脂層とを積層するドライラミネート法などにより形成できる。
【０１０６】
異方性拡散シートは、連続相を構成する樹脂中に分散相を構成する成分（樹脂成分、繊維状成分など）を分散して配向させることにより得ることができる。例えば、連続相を構成する樹脂と分散相を構成する成分（樹脂成分、繊維状成分など）と必要により紫外線吸収剤とを、必要に応じて慣用の方法（例えば、溶融ブレンド法、タンブラー法など）でブレンドし、溶融混合し、Ｔダイやリングダイなどから押出してフィルム成形することにより分散相を分散できる。
【０１０７】
また、分散相の配向処理は、例えば、（１）押出成形シートをドローしながら製膜する方法、（２）押出成形シートを一軸延伸する方法、（３）前記（１）の方法と（２）の方法を組み合わせる方法などにより行うことができる。なお、（４）前記各成分を溶液ブレンドし、流延法などにより成膜することによっても異方性を有する拡散シートを形成できる。
【０１０８】
溶融温度は、樹脂成分（連続相樹脂、分散相樹脂）の融点以上の温度、例えば、１５０〜２９０℃、好ましくは２００〜２６０℃程度である。ドロー比（ドロー倍率）は、例えば、１．５〜４０倍（例えば、２〜３０倍）、好ましくは３〜２０倍、さらに好ましくは５〜１５倍程度である。延伸倍率は、例えば、１．１〜５０倍程度（例えば、３〜５０倍程度）、好ましくは１．５〜３０倍程度（例えば、５〜３０倍程度）である。なお、ドローと延伸とを組み合わせる場合には、ドロー比は、例えば、１．５〜１５倍（例えば、２〜１０倍）程度、好ましくは２〜５倍程度であってもよく、延伸倍率は、例えば、１．１〜２０倍程度（例えば、２〜２０倍程度）、好ましくは１．５〜１０倍程度（例えば、３〜１０倍程度）であってもよい。
【０１０９】
分散相のアスペクト比を容易に高める方法には、フィルム（例えば、製膜し、冷却したフィルム）を一軸延伸する方法、例えば、固化したフィルムの両端を引っ張る方法（引っ張り延伸）、互いに対向する一対のロール（２本ロール）を複数系列（例えば、２系列）並列し、それぞれの２本ロールにフィルムを挿入すると共に、繰り入れ側の２本ロールと繰出し側の２本ロールとの間にフィルムを張り渡し、繰出し側の２本ロールのフィルムの送り速度を繰り入れ側の２本ロールより速くすることにより延伸する方法（ロール間延伸）、互いに対向する一対のロールの間にフィルムを挿入し、ロール圧でフィルムを圧延する方法（ロール圧延）などが挙げられる。
【０１１０】
好ましい一軸延伸方法には、フィルムの量産化が容易な方法、例えば、ロール間延伸、ロール圧延などが含まれ、特にロール圧延によれば、非結晶性樹脂のみならず、結晶性樹脂であっても容易に延伸できる。すなわち、通常、樹脂シートを一軸延伸すると、局部的にフィルムの厚みと幅が減少するネックインが発生し易いのに対し、ロール圧延によればネックインを防止でき、フィルムの延伸工程を安定化できる。そして、延伸の前後でフィルム幅の減少が少なく、かつ幅方向の厚みを均一にできるため、フィルムの幅方向において光散乱特性を均一化でき、製品の品質を維持しやすく、フィルムの使用率（歩留まり）も向上できる。さらに、延伸倍率を幅広く設定できる。なお、ロール圧延の場合、延伸の前後でフィルム幅を維持できるため、フィルム厚みの減少率の逆数と延伸倍率とが略等しくなる。ロール圧延の圧力は、例えば、１×１０４〜１×１０７Ｎ／ｍ（約０．０１〜１０ｔ／ｃｍ）程度、好ましくは１×１０５〜１×１０７Ｎ／ｍ（約０．１〜１０ｔ／ｃｍ）程度である。ロール圧延は、例えば、厚み減少率（圧下率）０．９〜０．１程度、好ましくは０．７７〜０．２程度、さらに好ましくは０．６７〜０．３３程度で行うことができる。
【０１１１】
延伸温度は、分散相樹脂の融点又はガラス転移温度以上であってもよい。また、連続相を構成する樹脂として、分散相樹脂よりもガラス転移温度又は融点が高い樹脂（例えば、５〜２００℃程度、好ましくは５〜１００℃程度高い樹脂）を用い、分散相樹脂を融解又は軟化しながら一軸延伸すると、連続相樹脂に比べて分散相樹脂が非常に変形し易いため、分散相粒子のアスペクト比を大きくでき、光散乱の異方性が特に大きいフィルムが得られる。また、ロール圧延の温度は、連続相樹脂が結晶性樹脂の場合、樹脂の融点以下であって融点近傍の温度であってもよく、連続相樹脂が非晶性樹脂の場合、ガラス転移温度以下であってガラス転移温度近傍の温度であってもよい。
【産業上の利用可能性】
【０１１２】
本発明の面状光源装置は、表示装置（特に液晶表示装置）を照明するために有用であり、表示ユニット（液晶表示ユニット又は液晶表示装置）と組み合わせるのが好ましい。従って、本発明の面状光源装置は、一般的な液晶モニター、小型のカーナビゲーション用液晶モニターなどの面状光源装置として有用である。
【実施例】
【０１１３】
以下に、実施例に基づいて本発明をより詳細に説明するが、本発明はこれらの実施例によって限定されるものではない。
【０１１４】
（面光源装置）
導光板、プリズムシートとして、市販の７インチの透過型液晶表示装置（長方形状であり、長辺が横方向（Ｙ軸方向、水平方向）に向けられている）に装着されている部材を用いた。この市販の７インチの面光源装置は、導光板の両側面に蛍光管が配置され、導光板には白色のリフレクタ手段（拡散型反射シート）が配置されている。導光板上には第２のプリズムシート及び第１のプリズムシート（Ｘ軸方向である縦方向に凸プリズム列が繰り返されて延びており、縦方向の光を集光する）と、偏光変換型輝度上昇シートとが順次積層されている。
【０１１５】
（輝度分布の測定）
面光源装置を回転台の上に載置し、面光源の電源により発光させ、面光源装置を回転させて輝度分布を測定した。なお、輝度計（MINORUTA SPECTROMETAR CS-1000）を用い、面光源までの距離を３０ｃｍで測定した。
【０１１６】
（導光板の輝度分布）
面光源装置の導光板からの出射特性（水平方向ではなくＸ軸方向である縦方向の出射特性）を測定したところ、図３に示す出射特性が測定された。導光板下部には特殊な溝が形成されており、この溝が図３に示す出射特性を示すと思われる。
【０１１７】
比較例１
前記市販の７インチの面状光源装置、すなわち、図９において、拡散シート（異方性拡散シート）を備えておらず、導光板と第２のプリズムシートと第１のプリズムシートと偏光変換型輝度上昇シートとを備えた装置の輝度分布を、面光源装置の輝度分布を水平方向（横方向）及び垂直方向（縦方向）についてそれぞれ測定した。
【０１１８】
そして、測定した輝度分布から、正面輝度と、縦方向及び横方向において正面輝度に対して輝度が１／３減少した位置の輝度分布の幅を算出し表１に示した。なお、比較例１で得られた上記正面輝度、輝度分布の幅を基準値とした。
【０１１９】
実施例１
（異方性拡散シートの作製）
連続相樹脂として結晶性ポリプロピレン系樹脂ＰＰ（グランドポリマー（株）製Ｆ１３３，屈折率１．５０３）９０重量部と、分散相樹脂としてポリスチレン系樹脂ＧＰＰＳ（汎用ポリスチレン系樹脂、ダイセル化学工業（株）製  ＧＰＰＳＨＲＭ１０Ｎ、屈折率１．５８９）９．５重量部、相溶化剤としてエポキシ化ジエン系ブロック共重合体樹脂（ダイセル化学工業（株）製、エポフレンドＡＴ２０２；スチレン／ブタジエン＝７０／３０（重量比）、エポキシ当量７５０、屈折率１．５７）０．５重量部を用いて、光拡散層成分とした。前記結晶性ポリプロピレン系樹脂ＰＰを用いて、透明層成分とした。
【０１２０】
光拡散層成分と透明層成分をそれぞれ７０℃で約４時間乾燥し、バンバリーミキサーで混練し、光拡散層成分と、表面層として透明層成分とを多層押出機で約２２０℃で溶融し、Ｔダイからドロー比約３倍で、表面温度６０℃の冷却ドラムに対して押出し、中心層（光拡散層）６０μｍの両面に表面層（透明層）６０μｍを積層し、透明層／光拡散層／透明層で構成された二種三層の積層シート（厚み１８０μｍ）を作製した。
【０１２１】
光学顕微鏡により中心の光拡散層を観察したところ、前記中心層中に分散相がラグビーボール状の形状（アスペクト比約８、平均長軸径約８μｍ、平均短軸径約１μｍ）で分散していた。このシートの異方性に関する光散乱特性は、Ｆｙ（１８°）／Ｆｘ（１８°）＝約１２の値を示した。また、ヘイズは７５％、全光線透過率は９０％であった。
【０１２２】
（輝度分布の測定）
前記比較例１の面光源装置の第２のプリズムシートに代えて、上記異方性散乱シートを導光板上に配置した。なお、分散相の長軸方向（Ｘ軸方向）を導光板の縦方向（Ｘ軸方向）に向けて異方性拡散シートを配設した。さらに異方性拡散シート上に第１のプリズムシート及び偏光変換型輝度上昇シートを置いた状態で、面光源装置の輝度分布を水平方向（横方向）及び垂直方向（縦方向）についてそれぞれ測定した。
【０１２３】
そして、測定した輝度分布から、面光源に対して垂直な方向の正面輝度と、縦方向及び横方向において正面輝度に対して輝度が１／３減少した位置の輝度分布の幅を算出し、表１に示した。なお、表１に示す値は、前記比較例１での値（正面輝度と、縦方向及び横方向での上記輝度分布幅）をそれぞれ基準値とし、正面輝度は比較例１での基準値「１」に対する比率で示し、輝度分布の幅は基準値に対する差で示した。
【０１２４】
比較例２
比較例１において、第２のプリズムシートに代えて当方性拡散フィルム（ツジデン製Ｄ１１７Ｔ  ヘイズ７３％）を用い、比較例１と同様にして輝度分布を測定した。
【０１２５】
実施例２
比較例１の第１のプリズムシートと第２プリズムシートとの間に実施例１の異方性拡散シートを配設し、比較例１と同様にして輝度分布を測定した。
【０１２６】
比較例３
比較例１の装置から第２のプリズムシートを除去して、プリズムシートとして第１のプリズムシートだけを備えた装置の輝度分布を測定した。
【０１２７】
実施例３
実施例１と同様にして、異方性拡散シートとして、中心層（光拡散層）８０μｍの両面に表面層（透明層）５０μｍを積層し、透明層／光拡散層／透明層で構成された二種三層の積層シート（厚み１８０μｍ）を作製した。このシートの異方性に関する光散乱特性はＦｙ（１８°）／Ｆｘ（１８°）＝約１０の値を示した。また、ヘイズは８５％、全光線透過率は８９％であった。
【０１２８】
実施例１の異方性拡散シートに代えて、得られた異方性拡散シートを用いる以外、実施例１と同様にして輝度分布を測定した。
【０１２９】
実施例４
実施例１と同様にして、異方性拡散シートとして、中心層（光拡散層）４０μｍの両面に表面層（透明層）６０μｍを積層し、透明層／光拡散層／透明層で構成された二種三層の積層シート（厚み１８０μｍ）を作製した。このシートの異方性に関する光散乱特性はＦｙ（１８°）／Ｆｘ（１８°）＝約１４の値を示した。また、ヘイズは６５％、全光線透過率は９１％であった。
【０１３０】
実施例１の異方性拡散シートに代えて、得られた異方性拡散シートを用いる以外、実施例１と同様にして輝度分布を測定した。
【０１３１】
実施例５
ドロー比を１０倍とする以外、実施例１と同様にして、異方性拡散シートとして、中心層（光拡散層）６０μｍの両面に表面層（透明層）１０μｍを積層し、透明層／光拡散層／透明層で構成された二種三層の積層シート（厚み８０μｍ）を作製した。このシートの異方性に関する光散乱特性はＦｙ（１８°）／Ｆｘ（１８°）＝約１６の値を示した。また、ヘイズは７５％、全光線透過率は９０％であった。
【０１３２】
実施例１の異方性拡散シートに代えて、得られた異方性拡散シートを用いる以外、実施例１と同様にして輝度分布を測定した。
【０１３３】
実施例６
ドロー比を２倍とする以外、実施例１と同様にして、異方性拡散シートとして、中心層（光拡散層）４０μｍの両面に表面層（透明層）１３０μｍを積層し、透明層／光拡散層／透明層で構成された二種三層の積層シート（厚み３００μｍ）を作製した。このシートの異方性に関する光散乱特性はＦｙ（１８°）／Ｆｘ（１８°）＝約４の値を示した。また、ヘイズは７６％、全光線透過率は８９％であった。
【０１３４】
実施例１の異方性拡散シートに代えて、得られた異方性拡散シートを用いる以外、実施例１と同様にして輝度分布を測定した。
【０１３５】
【表１】
2008021527.tif 000003
【０１３６】
実施例１では、比較例１（市販の７インチの面状光源装置）に比べ、輝度が約７％向上しており、等方拡散シートを使用した比較例２に比べて、輝度分布の幅の低下は小さい。
【図面の簡単な説明】
【０１３７】
【図１】図１は本発明の面状光源装置及び透過型液晶表示装置の一例を示す概略分解断面図である。
【図２】図２は導光板からの主たる出射光の出射状態を説明するための概略図である。
【図３】図３は導光板からの出射光の輝度分布の一例を示すグラフである。
【図４】図４は異方性拡散シートによる光拡散を説明するための概念図である。
【図５】図５は異方性拡散シートによる多重散乱状態を説明するための模式図である。
【図６】図６は異方性拡散シートによる入射光の偏向現象の一例を示すグラフである。
【図７】図７は、輝度分布において、異方性拡散シートにより、導光板からの主たる出射光が偏向された例を示すグラフである。
【図８】図８は、凸プリズムシートによる集光機構を説明するための概略図（ａ）と、入射角θ２と出射角Θの関係を示すグラフ（ｂ）である。
【図９】図９は本発明の面状光源装置及び透過型液晶表示装置の他の例を示す概略分解断面図である。
【図１０】図１０は積層構造を有する異方性拡散シートの概略断面図である。
【図１１】図１１は従来の透過型液晶表示装置を示す概略断面図である。
【符号の説明】
【０１３８】
１…表示装置
２…液晶表示ユニット
３…面状光源ユニット（面状光源装置）
４…管状光源
５…導光板（導光部材）
５ａ…側面
５ｂ…出射面
６ａ…リフレクタ
６ｂ…反射部材又は反射層
８，１８…プリズムシート
７，７ａ，３７…異方性拡散シート
１８…連続相
２８…分散相
２８ａ，２８ｂ，２８ｃ…分散相粒子
２９ａ，２９ｂ，２９ｃ…散乱断面
３８…透明樹脂層
８ａ，１８ａ…プリズム列
Ｌ１…導光板からの主たる出射光
Ｌ２…異方性拡散シートからの透過光
Ｌ３…プリズムシートからの出射光
【図１】
2008021527.tif 000004
【図２】
2008021527.tif 000005
【図３】
2008021527.tif 000006
【図４】
2008021527.tif 000007
【図５】
2008021527.tif 000008
【図６】
2008021527.tif 000009
【図７】
2008021527.tif 000010
【図８】
2008021527.tif 000011
【図９】
2008021527.tif 000012
【図１０】
2008021527.tif 000013
【図１１】
2008021527.tif 000014